(57)【要約】【課題】本発明は、変形困難な脆性的第二層（金属間化合物）が複数種形成されるＡｌ−Ｓｉ−Ｆｅ系合金であって、このＡｌ−Ｓｉ−Ｆｅ系合金に冷間加工を施しても破砕・分断された金属間化合物の内部や周辺に空孔を生じない優れた機械的性質を有する塑性加工用アルミニウム合金を提供することを課題とする。【解決手段】本発明の塑性加工用アルミニウム合金は、質量比で、Ｓｉ：５〜３０％、Ｆｅ：０．１〜１０％、Ｃｕ：０．１〜５％、Ｍｎ：０．１〜５％、Ｍｇ：０．１〜３％、Ｎｉ：０．１〜３％、Ｃｒ：０．１〜３％、Ｔｉ：０．１〜３％、Ｚｒ：０．１〜３％を含有し、残部Ａｌおよび不可避的不純物からなることを特徴とする。【選択図】図６
2007169712.tif 000002
【特許請求の範囲】
【請求項１】
質量比で、Ｓｉ：５〜３０％、Ｆｅ：０．１〜１０％、Ｃｕ：０．１〜５％、Ｍｎ：０．１〜５％、Ｍｇ：０．１〜３％、Ｎｉ：０．１〜３％、Ｃｒ：０．１〜３％、Ｔｉ：０．１〜３％、Ｚｒ：０．１〜３％を含有し、残部Ａｌおよび不可避的不純物からなることを特徴とする塑性加工用アルミニウム合金。
【請求項２】
鋳造時の冷却速度が２０〜５００℃／ｓｅｃである請求項１に記載の塑性加工用アルミニウム合金。
【請求項３】
鍛造用アルミ合金である請求項１又は２に記載の塑性加工用アルミニウム合金。
【発明の詳細な説明】
【技術分野】
【０００１】
本発明は塑性加工用アルミニウム合金に関する。さらに詳しくは、変形困難な脆性的第二相が複数種形成される主に塑性加工用Ａｌ−Ｓｉ−Ｆｅ系合金に関する。
【背景技術】
【０００２】
アルミニウム−シリコン系合金の鋳造材料の組織改善および高強度化を図るために、Ｆｅ、Ｃｕ、Ｍｇなどの元素を添加した鋳塊を冷間加工してアルミ素地中に金属間化合物などを微細に分散させる方法が知られている（特許文献１、２など）。
【０００３】
しかし、このようなアルミニウム合金材料は、鋳造後に大きな金属間化合物が針状に晶出するため、冷間加工時に金属間化合物が粉砕されて金属間化合物の周辺部や内部に微細な空孔が発生する。このため冷間加工後の材料は引張強さや伸びなどの材料特性が低下するという不都合を生じる。
【０００４】
特許文献１には、粗大針状結晶を呈する金属間化合物をもつＡｌ−Ｓｉ−Ｆｅ系合金を多パス冷間加工と熱処理とを繰り返すことによって、これらの金属間化合物を破砕・分断して、アルミニウム素地中に微細分散させ、強度と延性のバランスを有するＡｌ−Ｓｉ−Ｆｅ系合金材料に作り替える製造方法を開示している。しかし、この製造方法では、金属間化合物の周辺部や内部に微細な空孔が発生するという問題は解消されるものの、冷間加工と熱処理とを何度も繰り返す必要があり高い生産性を要求される量産には適当ではない。
【０００５】
また、上記の製造方法では、冷間加工による塑性流動後にアルミニウム素地と金属間化合物との境界部分の密着力が弱くなり、冷間加工後の材料強度を低下させてしまうという問題がある。このため、加工温度を上げて割れや空孔発生を防止するとともに、アルミニウム素地と金属間化合物との密着力を上げる方法も考えられるが、加工温度を上げるとアルミニウム素地が軟化して金属間化合物が粉砕されにくくなり、金属間化合物がアルミニウム素地中に微細に分散されないので、材料の強度低下を招くおそれがある。
【特許文献１】特許第３００５６７３号公報
【特許文献２】特開２００１−１３１７２１号公報
【発明の開示】
【発明が解決しようとする課題】
【０００６】
本発明は上記の問題を解決するためになされたものであり、変形困難な脆性的第二層が複数種形成されるＡｌ−Ｓｉ−Ｆｅ系合金であって、このＡｌ−Ｓｉ−Ｆｅ系合金に冷間加工を施しても破砕・分断された金属間化合物の内部や周辺に空孔を生じない優れた機械的性質を有する塑性加工用アルミニウム合金を提供することを課題とする。
【課題を解決するための手段】
【０００７】
Ａｌ−Ｓｉ−Ｆｅ系合金において、鋳造によって晶出する変形困難な脆性的第二層（以後、金属間化合物という）は冷間加工により微細に粉砕されるが、この粉砕時に生じる空孔の大きさは、晶出する金属間化合物の大きさにほぼ比例する。そこで、本発明者は冷間加工前の鋳造組織を微細な金属間化合物が分散した状態とすれば冷間加工時の空孔の発生を抑制できることに着目した。具体的には、Ａｌ−Ｓｉ−Ｆｅ系合金にＭｎ、Ｚｒ、Ｔｉ、Ｃｒなどできるだけ多種の元素を少量ずつ添加することで晶出する金属間化合物の大きさを抑制して微細に分散させることのできる成分組成を見出した。
【０００８】
すなわち、本発明の塑性加工用アルミニウム合金は、質量比で、Ｓｉ：５〜３０％、Ｆｅ：０．１〜１０％、Ｃｕ：０．１〜５％、Ｍｎ：０．１〜５％、Ｍｇ：０．１〜３％、Ｎｉ：０．１〜３％、Ｃｒ：０．１〜３％、Ｔｉ：０．１〜３％、Ｚｒ：０．１〜３％を含有し、残部Ａｌおよび不可避的不純物からなることを特徴とする。
【０００９】
本発明の塑性加工用アルミニウム合金は、Ｓｉ、Ｆｅを高濃度に含有しているが、鋳造時にＭｎ、Ｃｒなどの遷移元素を微量添加しているので粗大な金属間化合物の晶出は抑制されている。また、ＺｒやＴｉを少量含有することで、アルミ素地の結晶粒が微細化されるので、結晶粒界に晶出する金属間化合物は微細に分散している。このため、冷間加工を加えて晶出した金属間化合物や初晶珪素などを粉砕しても、破砕されたそれらの内部や周辺に空孔を生じることがない。従って、優れた機械的特性を有する塑性加工部材を得ることができる。
【００１０】
まず、本発明の塑性加工用アルミニウム合金の成分限定理由を説明する。
【００１１】
（Ｓｉ：５〜３０％）
Ｓｉは湯流れ性や引け性を改善し、鋳造クラックを抑え、鋳造性を改善する。また、耐摩耗性を向上し、熱膨張係数が小さい。Ｓｉ添加量の低い亜共晶合金では、共晶Ｓｉ結晶の体積比が小さいとともに、Ｓｉ晶は比較的微細であることから、鋳造棒や押出棒からの冷間塑性加工での成形が可能である。しかし、Ｓｉの含有量が３０％を越えるとＳｉ結晶の体積比が大きくなり冷間塑性加工による成形の良好な結果は期待できなくなる。そこで、冷間加工に適当な第二層組織を得るためにＳｉ含有量を５〜３０％とした。より好ましくは、８〜１８％である。
【００１２】
（Ｆｅ：０．１〜１０％）
Ａｌ−Ｓｉ系合金では、Ｆｅの許容限は低くＦｅの含有量を増加させていくと粗大なＡｌ3ＦｅやＡｌ−Ｆｅ−Ｓｉ系の金属間化合物が晶出し、延びや衝撃値が著しく低下する。しかし、本発明では、これらの金属間化合物を鍛造加工時に破砕・分断してアルミニウム素地中に微細に分散させることで強度の向上など機械的性質を改善するので、０．１〜１０％のＦｅを含有させる。Ｆｅが０．１％未満では金属間化合物が微細であり、また、晶出量が少ないので上記の効果を得ることができない。また、１０％を越えて多く含有すると、初晶Ｓｉとともに金属間化合物の体積比が大きくなり冷間塑性加工による成形の良好な結果は期待できなくなる。より好ましくは、３〜７％である。また、Ａｌ−Ｆｅ系合金では、Ｆｅの含有量が１％増加するごとにその熱膨張率は１．２５％減少するので、例えば、鉄製のシリンダブロックとＡｌ−Ｆｅ系合金のピストンのように熱膨張差のある組み合わせの場合には有利である。
【００１３】
（Ｃｕ：０．１〜５％）
Ｃｕは、アルミニウム素地を強化する元素である。Ｃｕを０．１％以上含有することで固溶によるアルミニウム素地の常温強度を向上することができる。また、Ａｌ2Ｃｕの中間層の析出により材料強度を向上させる。Ｃｕを５％を越えて含有すると、安定性の低いα＋ＣｕＡｌ2が粒界に析出して脆弱になることがあるので好ましくない。より好ましくは、２〜４％である。
【００１４】
（Ｍｎ：０．１〜５％）
Ｍｎは、アルミニウム素地中に主にＡＬ6Ｍｎなどの金属間化合物を晶出させる。また、加工硬化により強度を向上させる。０．１％未満では強度向上に寄与する加工硬化が得られない。また、５％を越えて含有すると金属間化合物が多量に晶出して塑性加工性を低下させるので適当ではない。より好ましくは、１〜３％である。
【００１５】
（Ｍｇ：０．１〜３％）
一般にＭｇは、Ｃｕと同様にアルミニウム素地を固溶強化する成分として知られている。また、Ａｌ−Ｍｇ−Ｓｉ系合金では熱処理を施すことによりＭｇ2Ｓｉの中間層が析出して強度を向上することができる。含有量が０．１％未満ではこれらの効果が得られにくい。また、３％を越えて含有させると固溶強化量が多くなり塑性加工性が低下することがあるので好ましくない。より好ましくは、０．５〜２％である。
【００１６】
（Ｎｉ：０．１〜３％）
Ｎｉは、ＡｌとともにＡｌ3Ｎｉなどの安定な金属間化合物を晶出する。これらの金属間化合物は高温でも安定であり、合金の耐摩耗性と高温強度に寄与する。特に、Ａｌ3Ｎｉ金属間化合物は比較的硬さが低く靱性に富む。このためＮｉは高温強度を確保するアルミニウム素地の硬化剤として０．１以上含有することが必要である。また、Ｎｉが３％を越えると粗大な針状結晶が晶出して脆弱になるため好ましくない。より好ましくは、０．１〜１．５％である。
【００１７】
（Ｃｒ：０．１〜３％）
Ｃｒは、アルミニウム素地中にＡｌ7Ｃｒなどの金属間化合物を晶出させる。また、固溶強化や結晶粒の微細化、あるいは再結晶温度を上昇させるなど強度改善に有効な元素である。０．１％未満ではこれらの効果が得られにくい。また、０．７％を超えて含有させるとＡｌ7Ｃｒなどの金属間化合物を晶出して材料の硬さを向上させることができる。しかし、３％を越えて含有させると塑性加工性が低下するので適当ではない。より好ましくは、０．５〜１．５％である。
【００１８】
（Ｔｉ：０．１〜３％）
Ｔｉは、Ａｌ3Ｔｉなどの金属間化合物としてアルミニウム素地中に晶出する。この時、準安定なＡｌ3Ｔｉ相が凝固核となってアルミニウム素地の結晶粒を微細化する。Ｔｉの含有量が０．１％未満では十分な微細化効果が得られにくい。また、３％を越えて含有しても効果が飽和してしまうので好ましくない。より好ましくは、０．１〜１．５％である。
【００１９】
（Ｚｒ：０．１〜３％）
Ｚｒは、Ａｌ3Ｚｒの金属間化合物をアルミニウム素地中に晶出させる。この時、準安定なＡｌ3Ｚｒ相が凝固核となってアルミニウム素地の結晶粒を微細化する。また、再結晶温度が上昇するため耐熱性を向上することができる。Ｚｒが０．１％未満ではこれらの効果が得られにくく、また、３％を越えて含有しても効果が飽和してしまうので好ましくない。より好ましくは、０．５〜１．５％である。
【００２０】
アルミニウム合金においては、一般に、含有する元素の種類を少なくして各元素の含有量を多くすると大きな金属間化合物が晶出する。従って、できるだけ多種の元素を少量ずつ含有するようにして、多種類の金属間化合物を微細に晶出させることが好ましい。本発明の塑性加工用アルミニウム合金では、できる限り多くの金属間化合物を微細に晶出させることを目的としており、Ｍｎ、Ｃｒ，Ｚｒ、Ｔｉは、このような目的で含有されている。
【００２１】
しかし、湯流れや割れなどといった鋳造性やその後の塑性加工性などを考慮すると、１５％＜（Ｓｉ＋Ｆｅ＋Ｍｎ＋Ｎｉ）＜２５％、１％＜（Ｃｕ＋Ｍｇ）＜５％、および１％＜（Ｃｒ＋Ｚｒ＋Ｔｉ）＜５％とすることが望ましい。このような組成を有することで、得られる部材の耐摩耗性、耐熱性、材料強度や伸び、あるいは衝撃値などの材料特性をより向上させるとともに熱膨張率を小さくすることができる。
【００２２】
本発明のＡｌ−Ｓｉ−Ｆｅ系合金においては、複数種の金属間化合物をできるだけ微細に分散して晶出させることが望ましい。従って、鋳造温度はできるだけ高い方が望ましく８００〜８５０℃の範囲が好ましい。また、凝固時の冷却速度は２０〜５００℃／ｓｅｃとするとよい。冷却速度が２０℃／ｓｅｃ未満では金属間化合物が粗大化するおそれがあり、５００℃／ｓｅｃを越えて速いと鋳造割れを生じることがあるので好ましくない。より好ましくは５０〜３００℃／ｓｅｃである。
【００２３】
以上のようにして得られたＡｌ−Ｓｉ−Ｆｅ系合金鋳塊を１００〜３８０℃で、鍛造など塑性加工することにより、加工組織中に空孔のない機械的性質に優れたＡｌ−Ｓｉ−Ｆｅ系合金塑性加工部材を得ることができる。加工温度が１００℃未満では、割れなどを発生して加工できないことがあり、３８０℃を越えて高温で加工すると、アルミニウム素地が軟化して金属間化合物を粉砕することができないので加工材料の強度向上が望めない。より好ましい加工温度は、１５０〜３００℃である。
【実施例】
【００２４】
以下、試験例を挙げて本発明の塑性加工用アルミニウム合金についてさらに詳しく説明する。
【００２５】
多種類の微量添加元素を含有する発明合金と、微量添加元素の種類が少ない比較合金とを調整し、後方押出による冷間加工を施して加工後の金属間化合物の内部および周辺部での空孔発生の有無を金属顕微鏡で観察した。
【００２６】
（１）試料調整
（鋳塊１：発明合金）
全体を１００％とした質量比で、Ｓｉ：１５．０％、Ｆｅ：４．０％、Ｃｕ：３．０％、Ｍｎ：１．５％、Ｍｇ：１．５％、Ｎｉ：１．０％、Ｃｒ：１．０％、Ｔｉ：１．０％、Ｚｒ：１．０％を含有するアルミニウム合金を溶製し、溶湯温度８５０℃で４２０℃に保持された金型に注湯して、直径１２９ｍｍ×高さ８５ｍｍの鋳塊１を鋳造した。なお、このときの冷却速度は２０℃／ｓｅｃであった。（鋳塊２：比較合金）
【００２７】
全体を１００％とした質量比でＳｉ：１６．３％、Ｃｕ：２．９％、Ｍｇ：１．０％、Ｆｅ：３．８％、Ｎｉ：０．２７％を含有するアルミニウム合金を溶製し、鋳塊１と同様の条件で鋳造して鋳塊２を得た。
【００２８】
（２）評価
上記のようにして得られた鋳塊から顕微鏡観察用試片を採取するとともに、切削加工によって直径３８ｍｍ×高さ２０ｍｍの冷間加工用試料を作製した。得られた冷間加工用試料を図１に示す後方押出機１０で有底円筒形状に成形して、円筒部１６ａから金属顕微鏡観察用の試片を切り出した。なお、後方押出の潤滑には二硫化モリブデンを用いた。試片の円筒断面を研磨して変形時に発生する空孔の有無を金属顕微鏡で観察した。
【００２９】
図１は、後方押出機１０の主要部を示す模式図である。後方押出機１０は、内径（ｄ１）３８ｍｍ×深さ（ｈ）５０ｍｍの凹部１２ａを有するダイス１２と、頭部１４ａが外径（ｄ２）３４ｍｍ×高さ（ｈ３）６０ｍｍで、軸部１４ｂが外径（ｄ３）３２ｍｍ×長さ（ｈ２）６０ｍｍのパンチ１４とから構成されている。ダイス１２の凹部１２ａに冷間加工用試料１６を配置してパンチ１４を矢印Ｙ方向にパンチ速度１ｍｍ／ｓｅｃで下降させ、冷間加工用試料１６に冷間加工を施した。なお、冷間加工時の冷間加工用試料１６の温度は２５０℃であった。また、パンチ頭部１４ａの先端外周１８には冷間加工用試料１６の塑性変形を容易にするために２ｍｍＲの曲面を設けた。
【００３０】
発明合金（鋳塊１）の冷間加工前の組織（鋳造組織）を図２に、冷間加工後の組織を図３に示す。また、比較合金（鋳塊２）の冷間加工前の組織（鋳造組織）を図４に、冷間加工後の組織を図５に示す。なお、図２〜図７は金属顕微鏡写真をもとにスケッチした模式図である。
【００３１】
発明合金の鋳造組織では、図２に示すように、アルミニウム素地Ａ中に板状の初晶珪素ＳとＡｌ3Ｆｅ、Ａｌ−Ｆｅ−Ｓｉ系、Ａｌ6Ｍｎ、Ａｌ3Ｔｉ、Ａｌ3Ｚｒ、Ａｌ2Ｃｕ、Ｍｇ2Ｓｉなどで表される金属間化合物Ｍが大量に晶出している。しかし、図３に示す冷間加工後の組織では、金属間化合物Ｍは微細に粉砕されているのが確認できる。
【００３２】
また、比較合金の鋳造組織では、図４に示すように、アルミニウム素地Ａ中に板状の初晶珪素ＳとＡｌ3Ｆｅ、Ａｌ−Ｆｅ−Ｓｉ系、Ａｌ2Ｃｕ、Ｍｇ2Ｓｉなどで表される金属間化合物Ｍ’が晶出している。初晶珪素Ｓの大きさは発明合金と余り変わらないが、金属間化合物Ｍ’、中でもＡｌ3Ｆｅ、Ａｌ−Ｆｅ−Ｓｉ系の金属間化合物は、図２の発明合金に比べて巨大なものである。図５に示す比較合金の冷間加工後の組織では、金属間化合物Ｍ’は微細に粉砕されているが、粉砕された金属間化合物Ｍ’の内部や周辺部に空孔（黒塗り部）Ｖが多数認められる。
【００３３】
次に、図３の金属間化合物Ｍ周辺の拡大写真を図６に、また図５の金属間化合物Ｍ’周辺の拡大写真を図７に示す。なお、拡大率はいずれも一万倍である。図７では、金属間化合物Ｍ’の内部および周辺に１μｍ前後の空孔Ｖが確認できる。しかし、図６では、金属間化合物Ｍの内部にも周辺にも空孔は認められない。
【００３４】
すなわち、本発明の塑性加工用アルミニウム合金である発明合金では、冷間加工後も健全な組織を維持できているので、高い強度や伸びを有する鍛造などの冷間加工部材を得ることができる。
【産業上の利用可能性】
【００３５】
本発明の塑性加工用アルミニウム合金は、高温環境下での強度や伸び、および耐衝撃性を要求されるような、例えば自動車のエンジン部品などの鍛造部材に好適に用いることができる。
【図面の簡単な説明】
【００３６】
【図１】後方押出加工の主要部を示す模式図である。
【図２】本発明合金の鋳造組織を示す模式図である。
【図３】本発明合金の冷間加工後の組織を示す模式図である。
【図４】比較例である合金２の鋳造組織を示す模式図である。
【図５】比較例である合金２の冷間加工後の組織を示す模式図である。
【図６】図３の部分拡大図である。
【図７】図５の部分拡大図である。
【符号の説明】
【００３７】
１０：後方押出機  １２：ダイス  １４：パンチ  １６：冷間加工試料
Ａ：アルミニウム素地  Ｓ：初晶珪素  Ｍ、Ｍ’：金属間化合物  Ｖ：空孔
【図１】
2007169712.tif 000003
【図２】
2007169712.tif 000004
【図３】
2007169712.tif 000005
【図４】
2007169712.tif 000006
【図５】
2007169712.tif 000007
【図６】
2007169712.tif 000008
【図７】
2007169712.tif 000009